(57)【要約】【課題】鋼材の表面に印されたマークの上に透明な防錆塗料を塗布する方法として、短時間で防錆塗料の塗布が行えるとともに、防錆塗料のタレや塗りムラが生じ難く、作業性にも優れた方法を提供する。【解決手段】基板４ａと、油層４ｂと、膜状の防錆塗料４ｃとからなる板状塗装材４を用いる。先ず、防錆塗料４ｃ側を鋼管１の内面側に向けて、マーク形成部１２に密着させる。次に、基板４ａを剥離して、防錆塗料４ｃをマーク形成部１２に残す。【選択図】      図３
2005240134.tif 000002
【特許請求の範囲】
【請求項１】
鋼材に印されたマークの上に透明な防錆塗料を塗布する方法において、
基板と、この基板上に剥離可能に形成された膜状の防錆塗料と、からなる板状塗装材を、その防錆塗料側を鋼材側に向けてマーク形成部に密着させた後、この板状塗装材から基板を剥離して、防錆塗料をマーク上に残すことを特徴とする鋼材への防錆塗料の塗布方法。
【請求項２】
基板と、この基板上に剥離可能に形成された膜状の防錆塗料と、からなることを特徴とする板状塗装材。
【請求項３】
前記防錆塗料からなる膜上に剥離可能に配置された保護シートをさらに有する請求項２記載の板状塗装材。
【発明の詳細な説明】
【技術分野】
【０００１】
この発明は、鋼材に印されたマークの上に透明な防錆塗料を塗布する方法に関する。
【背景技術】
【０００２】
一般に、鋼管には、一本一本に、「荷印」と称する客先指定の項目および識別番号が印されている。この荷印は、時間の経過に伴って、下地である鋼管が錆びてくると、その錆により浮いてきたり、印字自体が劣化したりして、判読できなくなる恐れがある。この問題は、鋼管に限らず、あらゆる鋼材について共通しており、印字は客先指定の「荷印」とは限らない。印されたマークが判読できなくなる事態を防止する一つの方法として、印されたマークの上に透明な（印字が容易に判読可能な透明度の）防錆塗料（ワニスまたは乾性油）を塗布する方法がある。
【０００３】
従来より、この防錆塗料の塗布は、刷毛やローラを用いて行われている。すなわち、防錆塗料を入れた容器内に刷毛やローラを入れて塗料を付着させ、この刷毛やローラを荷印の上に当てて動かすことにより、塗布を行っている。
なお、鋼管に印されたマークの上に防錆塗料を塗布する方法に関して、先行技術文献調査を行ったが、記載すべき先行技術文献は見つけられなかった。
【発明の開示】
【発明が解決しようとする課題】
【０００４】
しかしながら、先に述べた従来の方法では、先ず、作業に時間がかかるため能率が悪い。さらに、鋼材に防錆塗料が過剰に塗布されることがあり、その場合には、防錆塗料のタレや塗りムラが生じ易い。塗りムラがあると外観が悪い。また、防錆塗料のタレにより不要な箇所に付着した防錆塗料は、鋼材を使用する際に、シンナーにより除去する必要が生じる場合もある。防錆塗料の材質によっては、この除去作業に時間がかかる場合がある。さらに、前記従来の方法には、作業性についても改善の余地がある。
【０００５】
本発明の課題は、鋼材に印されたマークの上に透明な防錆塗料を塗布する方法として、防錆塗料のタレや塗りムラが生じ難く、作業性にも優れた方法を提供することにある。
【課題を解決するための手段】
【０００６】
上記課題を解決するために、本発明は、鋼材に印されたマークの上に透明な防錆塗料を塗布する方法において、基板と、この基板上に剥離可能に形成された膜状の防錆塗料と、からなる板状塗装材を、その防錆塗料側を鋼材側に向けてマーク形成部に密着させた後、この板状塗装材から基板を剥離して、防錆塗料をマーク上に残すことを特徴とする鋼材への防錆塗料の塗布方法を提供する。
【０００７】
本発明はまた、基板と、この基板上に剥離可能に形成された膜状の防錆塗料と、からなることを特徴とする板状塗装材を提供する。本発明の板状塗装材としては、前記防錆塗料からなる膜上に剥離可能に配置された保護シートをさらに有するものが挙げられる。
【発明の効果】
【０００８】
本発明の方法によれば、刷毛やローラを用いた方法と比較して、短時間で防錆塗料の塗布が行えるとともに、防錆塗料のタレや塗りムラが生じ難くなる。また、作業者が、防錆塗料を入れた容器や刷毛またはローラを持ち運ぶ必要がないため、作業性にも優れる。
本発明の板状塗装材によれば、本発明の方法が容易に実施できる。
【発明を実施するための最良の形態】
【０００９】
以下、本発明の実施形態について説明する。
図１は、本発明の鋼材への防錆塗料の塗布方法により、防錆塗料が塗布された状態の鋼管を示す斜視図である。
この図に示すように、鋼管１の端部の内面に「Ｐ−No. １」という荷印（マーク）２が印字されている。そして、鋼管１の内面の荷印２を含む帯状の範囲に、防錆塗料が塗布されて乾燥した塗膜３が形成されている。この塗膜３は、以下に詳細を述べる本発明の鋼材への防錆塗料の塗布方法で形成した。
【００１０】
先ず、図２に示す断面構造の保護シート付きの板状塗装材４５を用意した。
この保護シート付きの板状塗装材４５は、板状塗装材４と保護シート５とからなり、板状塗装材４は、基板４ａと、油層４ｂと、膜状の防錆塗料４ｃとからなる。
基板４ａは、厚さ０．３〜１．０ｍｍ程度のポリ塩化ビニル製シートである。膜状の防錆塗料４ｃは、アルキド樹脂を塗膜形成要素として含み、透明な（印字が容易に判読可能な透明度の）アルキド樹脂塗料である。この塗料は、速乾性があるため塗布後にべたつかない性質を持つとともに、乾燥しない状態では膜状に保持される程度に粘性が高く、シンナーで容易に除去できるものである。市販品としては、関西ペイント（株）の「ＥＲ  No. １０」や、東亜ペイント（株）の「ＴＡＰ−２号」等が挙げられる。膜状の防錆塗料４ｃの厚さは、例えば、０．１〜０．３ｍｍとする。
【００１１】
油層４ｂは、剥離容易性を確保するとともに防錆塗料４ｃの乾燥を抑制する、言わば「間挿材」であり、防錆塗料４ｃであるアルキド樹脂塗料および基板４ａであるポリ塩化ビニル樹脂と反応しない性質の油からなる層である。すなわち、この保護シート付きの板状塗装材４５は、膜状の防錆塗料４ｃの両面が非乾燥状態であり、油層４ｂを介して基板４ａ上に剥離可能に形成されている。
【００１２】
保護シート５は、厚さ０．３〜１．０ｍｍ程度のポリ塩化ビニル製シートの一面（膜状の防錆塗料４ｃ側と接する面）が、膜状の防錆塗料４ｃから容易に剥離できるように表面処理されたものである。
次に、この保護シート付きの板状塗装材４５から保護シート５を外した板状塗装材４を用いて、図３に示す作業を行った。なお、図３において、鋼管１は、便宜上展開されて示されているが、実際には丸みを帯びている。この保護シート付きの板状塗装材４５は、可塑性を有するポリ塩化ビニル樹脂製の基板４ａおよび保護シート５の間に、防錆塗料４ｃと油層４ｂが挟まれている構造のため、鋼管の丸みに容易に沿わせることができる。
【００１３】
作業としては、先ず、図３（ａ）に示すように、板状塗装材４を、その防錆塗料４ｃ側を鋼管１の内面に向けて、例えば「荷印」等が印字されたマーク形成部（図１に示す塗膜３の形成範囲）１２に密着させる。密着させる方法としては、手またはローラで押さえ付ける方法が挙げられる。次に、図３（ｂ）に示すように、板状塗装材４から基板４ａを剥離して、防錆塗料からなる膜４ｃをマーク形成部１２の上に残す。
【００１４】
これにより、鋼管１の内面のマーク形成部１２に防錆塗料が、均一な厚さで容易に塗布される。そして、膜状の防錆塗料４ｃの乾燥により、図１に示すように、荷印２を含むマーク形成部１２の上に防錆塗料の塗膜３が形成される。
なお、この実施形態では、膜状の防錆塗料４ｃの両面が非乾燥状態である保護シート付きの板状塗装材４５を使用しているが、防錆塗料４ｃの基板４ａ側の面は乾燥状態であってもよい。その例としては、図４に示すように、防錆塗料４ｃと基板４ａとの間に粘着剤層４ｄを有するものが挙げられる。この粘着剤層４ｄも間挿材の一種であり、基板４ａ側に固定され、乾燥状態の防錆塗料４ｃに対しては、容易に剥離可能な軽い粘着性を有するものである。
【００１５】
また、図２の保護シート付きの板状塗装材４５において、間挿材である油層４ｂは、非乾燥状態の膜状の防錆塗料４ｃを基板４ａから剥離可能にする作用を有する層であるから、これに代えて同様の作用を有するパウダーからなる層を設けてもよい。
さらに、保護シート付きの板状塗装材４５は、例えば、図５に示すようなシート７の形態や、図６に示すようなロール８の形態で流通される。シート７としては、例えば、保護シート付きの板状塗装材４５を塗膜３の形成範囲に対応させた寸法に形成したものが挙げられる。ロール８としては、環状の支持体８１に、所定幅のテープ状に形成した保護シート付きの板状塗装材８２を巻き付けたものが挙げられる。ロール８の場合には、保護シート付きの板状塗装材８２を、必要な長さで切り出して使用することができる。
【００１６】
そして、ロール８の形態をとる場合、保護シート５を省略し、図７のような断面構造とすることもできる。図７のロール８は、図２と同じ構造の板状塗装材４を、膜状の防錆塗料４ｃ側を外側にして巻いたものである。この場合には、基板４ａの裏面４ｅを、図２の保護シート５の防錆塗料４ｃ側と接する面と同様に、膜状の防錆塗料４ｃから容易に剥離できるようにしておく必要がある。このロール８によれば、接着剤付きのテープが巻かれているロールと同様に、板状塗装材４を剥がして、切り出して、貼り付ける、という一連の作業により、本発明の鋼材への防錆塗料の塗布方法を容易に実施することができる。
【図面の簡単な説明】
【００１７】
【図１】防錆塗料が塗布された状態の鋼管を示す斜視図である。
【図２】保護シート付きの板状塗装材の実施形態を示す断面図である。
【図３】実施形態で行った塗布方法を説明する断面図である。
【図４】保護シート付きの板状塗装材の別の実施形態を示す断面図である。
【図５】保護シート付きの板状塗装材の流通形態の一例であるシートを示す斜視図である。
【図６】保護シート付きの板状塗装材の流通形態の別の例であるロールを示す斜視図である。
【図７】保護シート無しの板状塗装材の実施形態を示す断面図である。
【符号の説明】
【００１８】
１  鋼管
１２  マーク形成部
２  荷印（マーク）
３  塗膜
４  板状塗装材
４ａ  基板
４ｂ  油層
４ｃ  膜状の防錆塗料
４ｄ  粘着剤層
４５  保護シート付きの板状塗装材
５  保護シート
７  シート
８  ロール
８１  支持体
８２  保護シート付きの板状塗装材
【図１】
2005240134.tif 000003
【図２】
2005240134.tif 000004
【図３】
2005240134.tif 000005
【図４】
2005240134.tif 000006
【図５】
2005240134.tif 000007
【図６】
2005240134.tif 000008
【図７】
2005240134.tif 000009